(57)【特許請求の範囲】
【請求項１】
次の（Ａ）〜（Ｄ）を含んでなるコーティング剤組成物。
（Ａ）加水分解性シリコーンレジン  １００質量部に対し
（Ｂ）硬化触媒  ０．１〜５０質量部
（Ｃ）有機溶媒  １００〜５０００質量部
（Ｄ）分子鎖の両末端にそれぞれアルコキシシリル基を１つ以上有するジメチルポリシロキサン  １０〜１５０質量部
ここで、（Ｄ）の２５℃における粘度は１００〜１００，０００ｍＰａ・ｓである
【請求項２】
前記（Ａ）成分が、下記構造式で表されるアルコキシシラン化合物の部分加水分解縮合物である、前記請求項１に記載のコーティング剤組成物。
Ｒ１ｘ−Ｓｉ（ＯＲ２）４−ｘ
（ここでＲ１、Ｒ２はそれぞれ独立して、炭素数が１〜８の、置換基を有しても良い脂肪族、脂環族または芳香族炭化水素基であり、ｘは０〜３の整数である。）
【請求項３】
前記（Ａ）成分が、前記構造式中のｘが０または１を含むものである、前記請求項２に記載のコーティング剤組成物。
【請求項４】
前記（Ｄ）成分が下記構造式で表される、前記請求項１〜３のいずれか１項に記載のコーティング剤組成物。
（Ｒ３Ｏ）ａＲ４３−ａＳｉＯ−（ＳｉＲ５Ｒ６Ｏ）ｍ−Ｓｉ（Ｒ７Ｏ）ｂＲ８３−ｂ
（ここで、Ｒ３及びＲ７はそれぞれ独立して炭素数が１〜３のアルキル基であり、Ｒ４及びＲ８はそれぞれ独立して炭素数が１〜６のアルキル基、ハロアルキル基、アリル基から選ばれる官能基であり、Ｒ５及びＲ６はメチル基であり、ａ，ｂはそれぞれ独立して１〜３の整数であり、ｍは１０〜１５００の整数を表す。）
【請求項５】
前記構造式で示される（Ｄ）成分のａ，ｂがそれぞれ独立して、２，３のいずれかであり、Ｒ３及びＲ７がともにメチル基である、前記請求項４に記載のコーティング剤組成物。
【請求項６】
前記コーティング剤組成物が、自動車外装鋼板に適用されるものである、前記請求項１〜５のいずれか１項に記載のコーティング剤組成物。
【請求項７】
前記請求項１〜５のいずれか１項に記載のコーティング剤組成物を基材表面に適用し、溶剤の揮散と共に反応成分を基材上で架橋反応させることで硬化塗膜を形成する、コーティング層形成方法。
【請求項８】
前記請求項７に記載のコーティング層形成方法により形成されたコーティング層。
【請求項９】
前記請求項８に記載のコーティング層の硬化膜厚が、０．０１〜１００μｍである、コーティング層。
【発明の詳細な説明】
【技術分野】
【０００１】
本発明はコーティング剤組成物に関し、特に自動車の車体や電車車両の金属面、塗装面または樹脂面などに光沢、撥水性、耐久性、防汚性を与えるための薄膜コーティング層を得ることができるコーティング剤組成物に関する。
【背景技術】
【０００２】
従来より自動車車体の塗装鋼板などに対して、保護及び美観向上を目的として固形、半固形または液状のコーティング剤組成物を塗布、施工することが実施されてきた。このようなコーティング剤組成物として例えば、湿気硬化性オルガノポリシロキサンと有機溶媒と硬化触媒に、揮発性オルガノポリシロキサンオイルおよび揮発性ジメチルポリシロキサンを添加した組成物（特許文献１）や、高粘度のシリコーンガムを添加した組成物（特許文献２）が知られている。しかしながらこれら組成物は、非反応性のオルガノポリシロキサンオイルが経時によって揮発散逸してしまうため、長期にわたり撥水性を発揮することが困難であった。
【０００３】
前記問題を解決するために、湿気硬化性シリコーンオリゴマー、有機溶媒、硬化触媒、分子中に反応性官能基を有するシリコーンオイルとから成る組成物が種々提案されている。特許文献３には、分子鎖両末端にカルビノール基、カルボキシ基、アミノ基、ヒドロキシル基（シラノール基）等から選ばれる反応性基を有する反応性シリコーンオイルを用いるものが開示されており、また特許文献４、特許文献５などには分子鎖の一方の末端にアルコキシシリル基を有する反応性シリコーンオイルを用いるものが開示されている。さらに特許文献６には、分子の側鎖にカルビノール基やアミノ基を有する反応性シリコーンオイルを用いるものが提案されており、特許文献７にはフッ素含有のアルコキシシランを含んでなるものが提案されている。
【先行技術文献】
【特許文献】
【０００４】
【特許文献１】特開平１０−３６７７１号公報
【特許文献２】特開２０１３−１９４０５８号公報
【特許文献３】特開２００８−７５０２１号公報
【特許文献４】特開２００６−４５５０７号公報
【特許文献５】特開２００７−１６１９８９号公報
【特許文献６】特開２０１０−３１０７４号公報
【特許文献７】国際公開ＷＯ１９９６／０００７５８のパンフレット
【発明の開示】
【発明が解決しようとする課題】
【０００５】
しかしながらこれらの組成物はいずれも、組成物の貯蔵安定性が不充分であったり、ムラなく塗布することが困難であったり、撥水性と水滑落性（滑水性）の特性が両立できるものではなかった。
【課題を解決するための手段】
【０００６】
斯様に、従来の薄膜コーティング剤組成物では必要とする特性を満たすことが困難であったところ、本発明ではこれら特性を改善するため鋭意検討した結果、以下構成のコーティング剤組成物を用いることにより、これを達成できることを見いだした。すなわち、次の（Ａ）〜（Ｄ）を含んでなるコーティング剤組成物を用いることである。
（Ａ）加水分解性シリコーンレジン  １００質量部に対し
（Ｂ）硬化触媒  ０．１〜５０質量部
（Ｃ）有機溶媒  １００〜５０００質量部
（Ｄ）分子鎖の両末端にそれぞれアルコキシシリル基を1つ以上有するジメチルポリシロキサン  １０〜１５０質量部
ここで、（Ｄ）の２５℃における粘度は１００〜１００，０００ｍＰａ・ｓである
【０００７】
また本発明は以下の実施態様も含む。
第二の実施態様は、前記（Ａ）成分が、下記構造式（式１）で表されるアルコキシシラン化合物の部分加水分解縮合物である、前記第一の実施態様に記載のコーティング剤組成物に関する。
Ｒ１ｘ−Ｓｉ（ＯＲ２）４−ｘ  （式１）
（ここでＲ１、Ｒ２はそれぞれ独立して、炭素数が１〜８の、置換基を有しても良い脂肪族、脂環族または芳香族炭化水素基であり、ｘは０〜３の整数である。）
【０００８】
第三の実施態様は、前記（Ａ）成分が式１で示される構造式において、ｘが０，１を含むものである、前記第二の実施態様に記載のコーティング剤組成物に関する。
【０００９】
第四の実施態様は、前記（Ｄ）成分が下記構造式（式２）で表される前記第一乃至第三のいずれかの実施態様に記載のコーティング剤組成物に関する。
（Ｒ３Ｏ）ａＲ４３−ａＳｉＯ−（ＳｉＲ５Ｒ６Ｏ）ｍ−Ｓｉ（Ｒ７Ｏ）ｂＲ８３−ｂ  （式２）
ここで、Ｒ３及びＲ７はそれぞれ独立して炭素数が１〜３のアルキル基であり、Ｒ４及びＲ８はそれぞれ独立して炭素数が１〜６のアルキル基、ハロアルキル基、アリル基から選ばれる官能基であり、Ｒ５及びＲ６はそれぞれ独立して置換基を有しても良い炭素数が１〜４のアルキル基または置換基を有しても良いフェニル基であり、ａ，ｂはそれぞれ独立して１〜３の整数であり、ｍは１０〜１５００の整数を表す。
【００１０】
第五の実施態様は、前記構造式で示される（Ｄ）成分のａ，ｂがそれぞれ独立して２，３のいずれかであり、Ｒ３及びＲ７がともにメチル基である、前記第四の実施態様に記載のコーティング剤組成物に関する。
【００１１】
第六の実施態様は、前記第一乃至第五のいずれかの実施態様に記載のコーティング剤組成物が、自動車外装鋼板に適用されるものである、コーティング剤組成物に関する。
【００１２】
第七の実施態様は、前記第一乃至第五のいずれかの実施態様に記載のコーティング剤組成物を基材表面に適用し、溶剤の揮散と共に反応成分を基材上で架橋反応させることで硬化塗膜を形成する、コーティング層形成方法に関する。
【００１３】
第八の実施態様は、前記第七の実施態様に記載のコーティング層形成方法により形成されたコーティング層に関する。第九の実施態様は、前記第八の実施態様に記載のコーティング層の硬化膜厚が、０．０１〜１００μｍである、コーティング層に関する。
【発明の効果】
【００１４】
本発明のコーティング剤組成物を用いることにより、自動車外装等の鋼板への施工性が良好で、撥水性、滑水性が優れた薄膜コーティング層を施与することができる。
【発明を実施するための形態】
【００１５】
以下より本発明の詳細について説明する。
本発明のコーティング剤組成物に含まれる（Ａ）成分は、加水分解性シリコーンレジンである。ここで、加水分解性シリコーンレジンとは、多官能アルコキシシラン化合物を酸、塩基または有機錫化合物、有機チタン化合物等の公知の触媒により部分的に加水分解、脱アルコール縮合（本発明中では部分加水分解縮合とも言う）させてなる化合物であって、分子鎖末端や側鎖等に前記アルコキシシラン化合物由来の加水分解性基を有し、直鎖または３次元網目構造となっているシリコーン化合物である。当該化合物として典型的には、下記構造式で表されるアルコキシシラン化合物の部分加水分解縮合物である。
Ｒ１ｘ−Ｓｉ（ＯＲ２）４−ｘ
ここでＲ１、Ｒ２はそれぞれ独立して、炭素数が１〜８の、置換基を有しても良い脂肪族、脂環族または芳香族炭化水素基であり、ｘは０〜３の整数、好適には０，１を含むものであり、特に好適には１を含むものである。当該（Ａ）成分の製法としては、上記構造式で示される化合物に公知の加水分解触媒を加え、水分の存在下で加温しながら攪拌することにより部分加水分解縮合を起こさせることで得ることができる。ここで上記構造式において、ｘが０，１の場合には、当該化合物の重合体は直鎖となった場合に側鎖中に（ＯＲ２）で示されるアルコキシ基を有することとなり、あるいは重合体は直鎖構造とならず三次元架橋体を構成し、その構造中に部分的にアルコキシ基を含有することとなる。当該化合物としてｘが２，３のものを含んでいてもよいが、当該（Ａ）成分の構造中に効果的にアルコキシ基を追加するためには、ｘが０または１のものであることが好ましい。
【００１６】
当該（Ａ）成分は、組成物中で主要な撥水・滑水・防汚機能を奏する成分である。当該化合物としては、上記式に該当するものであれば適宜市販品を用いることができ、たとえばＸ−４０−９２２５、Ｘ−４０−９２２７、Ｘ−４０−９２４６、Ｘ−４０−９２５０、ＫＲ−５００、ＫＣ−８９Ｓ、ＫＲ−４０１Ｎ、ＫＲ−５１０、ＫＲ−９２１６、ＫＲ−２１３（以上、信越化学社製品）、ＸＣ９６−Ｂ０４４６、ＸＲ３１−Ｂ１４１０、ＸＲ３１−Ｂ２７３３、ＸＲ３１−Ｂ２２３０、ＴＳＲ１６５、ＸＲ３１−Ｂ６６６７、ＸＲ３１−Ｂ１７６３（以上、モメンティブパフォーマンス社製品）、ＳＩＬＲＥＳ  ＭＳＥ１００、ＳＩＬＲＥＳ  Ｈ４４（旭化成ワッカー社製品）等を挙げることができ、これらは単独で用いても複数種を併用しても構わない。本発明に好適には、上記式中Ｒ１、Ｒ２
がそれぞれ独立して、メチル基、エチル基、ｎ−プロピル基、ｉｓｏ−プロピル基から選ばれる置換基であることが望ましく、特に好適にはそれぞれがメチル基であることであり、市販品ではＫＣ−８９Ｓ、ＫＲ−５００、Ｘ−４０−９２２５等がこれに相当する。製造時のハンドリング性の観点から、当該成分は０．１〜１０００ｍＰａ・ｓ程度の粘度のものを用いることが好ましい。
【００１７】
本発明の（Ｂ）成分は硬化触媒であって、前記（Ａ）成分に含まれる加水分解性基（Ｓｉ−ＯＲ２）や、後述の（Ｄ）成分に含まれるアルコキシシリル基（Ｓｉ−ＯＲ３，Ｓｉ−ＯＲ７）を空気中の湿気などと反応させて縮合反応させるための化合物である。
【００１８】
当該成分としては公知の化合物を用いることができ、有機スズ化合物、有機チタニウム化合物、有機ジルコニウム化合物、有機アルミニウム化合物のような有機金属化合物や、塩酸、硫酸等の無機酸類、ｐ−トルエンスルホン酸や各種脂肪族または芳香族カルボン酸等の有機酸類、アンモニア、水酸化ナトリウム等の無機塩基類、トリブチルアミン、１，５−ジアザビシクロ［４．３．０］ノネン−５（ＤＢＮ）、１，８−ジアザビシクロ［５．４．０］ウンデセン−７（ＤＢＵ）等の有機塩基類等から適宜選択して用いることができる。本発明において好適には、有機スズ化合物、有機チタニウム化合物、有機アルミニウム系化合物から選ばれる有機金属化合物が望ましく、具体的にはにはジブチル錫ジラウレート、ジブチル錫ジオクテート、ジブチル錫ジアセテート、ジオクチル錫ジラウレート、ジオクチル錫ジオクテート、ジオクチル錫ジアセテート、ジブチル錫ビスアセチルアセテート、ジオクチル錫ビスアセチルラウレート、テトラブチルチタネート、テトラノニルチタネート、テトラキスエチレングリコールメチルエーテルチタネート、テトラキスエチレングリコールエチルエーテルチタネート、ビス(アセチルアセトニル)ジプロピルチタネート、アセチルアセトンアルミニウム、及びアルミニウムトリスエチルアセトアセテート等を例示することができ、これらは単独で用いても複数種を併用しても構わない。
【００１９】
当該（Ｂ）成分の組成量は、前記（Ａ）成分１００質量部に対して０．１〜５０質量部の範囲、好適には１〜３５質量部である。当該組成量未満であると、本発明のコーティング剤組成物は硬化に問題が生じる可能性が有り、他方で当該組成量を超過すると常温での貯蔵性に問題が生じる可能性がある。
【００２０】
本発明の（Ｃ）成分は有機溶媒であって、前記（Ａ）、（Ｂ）成分及び後述の（Ｄ）成分を均一に溶解し、希釈して薄膜を形成させる上で必要な成分である。当該成分は、前記の各成分を均一に溶解または希釈できるものであれば特に制限は無いが、本発明のコーティング剤組成物を塗布してコーティング層を形成する際の作業性の観点から、ある程度揮発性の高い化合物、好ましくは沸点が１８０℃以下であるもの、混合物にあっては初留点が１８０℃以下であるものが好適である。具体的には、アセトン、メチルエチルケトン、酢酸メチル、酢酸エチル、酢酸プロピル、酢酸イソプロピル、酢酸ブチル、ベンゼン、トルエン、キシレン、クロロベンゼン、エチルエーテル、ＴＨＦ、１，４−ジオキサン、メタノール、エタノール、１−プロパノール、２−プロパノール、１−ブタノール、２−ブタノール、ｔｅｒｔ−ブタノール、アセトニトリル、ｎ−ヘキサン、ｎ−ヘプタン、シクロヘキサン、メチルシクロヘキサン、ジクロロメタン、クロロホルム、トリクレン、テトラクロロエタン、ガソリン、石油エーテル、ナフテン系石油蒸留溶媒、パラフィン系石油蒸留溶媒、イソパラフィン系石油蒸留溶媒等を挙げることができ、これらは単独で用いても複数種を併用しても構わない。本発明においては、臭気等の作業環境及び安全性の観点から、酢酸エステル系化合物、炭素数が２以上のアルコール系化合物、ケトン系化合物、飽和脂肪族炭化水素化合物やナフテン系石油蒸留溶媒などが特に好適である。
【００２１】
本発明における当該（Ｃ）成分の組成量は、前記（Ａ）成分１００質量部に対して１００〜５０００質量部の範囲、好ましくは５００〜４０００質量部の範囲、更に好ましくは１０００〜３５００質量部の範囲にあることである。当該組成量未満であると、本発明のコーティング剤組成物は揮発性が下がることにより塗工時の作業性が低下し、また薄膜での塗工が困難になるという弊害が生じ、他方で当該組成量を超過すると溶液は希薄になりすぎ、均質な塗膜の形成が困難となる虞がある。
【００２２】
本発明の（Ｄ）成分は、分子鎖の両末端にそれぞれアルコキシシリル基を1つ以上有するジメチルポリシロキサンであって、当該成分の２５℃における粘度が１００〜１００，０００ｍＰａ・ｓの範囲にあるものである。当該成分は本発明のコーティング剤組成物中にあって、基材に塗工された際、縮合反応により架橋して硬化皮膜を形成すると同時に、潤滑作用を発現し、乾拭き時の拭き取り性（作業性）の向上に寄与し、また硬化後の撥水性、滑水性にも作用する成分である。
【００２３】
従来、自動車外装鋼板の撥水防汚等に用いられてきたコーティング剤組成物にも、アルコキシシリル基を有するジメチルポリシロキサンが用いられてきたが、そのような化合物は分子鎖の片末端のみにアルコキシシリル基を有するものであったり、或いは分子鎖の両末端に加水分解性基を有するものにあっては当該加水分解性基がヒドロキシル基であるもの等であり、またその流動特性についても粘度（ＳＩ単位系でＮ・ｓ／ｍ２＝Ｐａ・ｓとして表される）を特定したものは無かった。これらに対し本発明では、分子鎖の両末端にアルコキシシリル基を有し、なおかつ２５℃における粘度が１００〜１００，０００ｍＰａ・ｓの範囲にあるものを用いた点が特徴となっているものである。このような材料を用いることで、従来のコーティング剤組成物では成し得なかった撥水性、滑水性の耐久性と、優れた施工性の両立を達成することができる。
【００２４】
本発明における当該（Ｄ）成分の望ましい化学構造は以下に示すものである。
（Ｒ３Ｏ）ａＲ４３−ａＳｉＯ−（ＳｉＲ５Ｒ６Ｏ）ｍ−Ｓｉ（Ｒ７Ｏ）ｂＲ８３−ｂ
ここで、Ｒ３及びＲ７はそれぞれ独立して炭素数が１〜３のアルキル基であり、Ｒ４及びＲ８はそれぞれ独立して炭素数が１〜６のアルキル基、ハロアルキル基、アリル基から選ばれる官能基であり、Ｒ５及びＲ６はそれぞれ独立して置換基を有しても良い炭素数が１〜４のアルキル基、または置換基を有しても良いフェニル基であり、ａ，ｂはそれぞれ独立して１〜３の整数、好ましくは２または３であり、ｍは１０〜１５００の整数を表す。当該（Ｄ）成分の調製方法として例えば、重合度あるいは平均分子量が公知の、ＨＯ−（ＳｉＲ５Ｒ６Ｏ）ｍ−Ｈで示される両末端ヒドロキシ変性オルガノポリシロキサン（シリコーンオイル）に対し、Ｒ３Ｏ及びＲ７Ｏに対応する加水分解性基を２〜４個と、Ｒ４及びＲ８に対応するアルキル基を０〜３個有し、当該加水分解性基とアルキル基の合計が４となるアルキルアルコキシシラン化合物を、加水分解縮合反応させることにより得ることができる。ここで前記アルキルアルコキシシラン化合物が加水分解性基を２個、アルキル基を２個有する化合物である場合には、得られる（Ｄ）成分のａの値は１となり、アルキルアルコキシシラン化合物が加水分解性基を４個有する化合物である場合には、同（Ｄ）成分のａの値は３となる。
【００２５】
当該（Ｄ）成分においてより望ましくは、分子鎖両末端のＲ３及びＲ７それぞれが独立してメチル基、エチル基から選ばれるいずれかのアルキル基であり、Ｒ４及びＲ８はそれぞれが独立してメチル基、エチル基、ｎ−プロピル基、ｉｓｏ−プロピル基から選ばれるいずれかのアルキル基であり、Ｒ５及びＲ６はそれぞれが独立してメチル基、エチル基、フェニル基から選ばれるいずれかの炭化水素基であり、ａ及びｂがそれぞれ独立して２、３いずれかの整数であり、ｍが２５〜１２５０の範囲にある構造の化合物である。またその粘度は１００〜１００，０００ｍＰａ・ｓの範囲にあるものであり、より好適には２５０〜５０，０００ｍＰａ・ｓ、さらに好適には５００〜３０，０００ｍＰａ・ｓの範囲にあることが望ましい。当該粘度が１００ｍＰａ・ｓ未満であると、コーティング層の撥水性が低下する。一方で１００，０００ｍＰａ・ｓを超過すると、コーティング層形成時の作業性が低下し、また滑水性も低下する虞がある。なおここでいう粘度とは、ＪＩＳ Ｚ  ８８０３（ＥＨＤ型粘度計、２５℃１分間、東機産業社製品）に準拠した測定方法により測定した値を表す。
【００２６】
本発明における当該（Ｄ）成分の好適な組成量は、前記（Ａ）成分１００質量部に対して１０〜１５０質量部の範囲、好ましくは１５〜１２０質量部の範囲にあることである。当該組成量未満であると滑水性に問題が生じ、他方で当該組成量を超過すると、作業性が低下する虞がある。
【００２７】
その他本発明のコーティング剤組成物においては、その特性を毀損しない範囲で適宜に任意の添加成分を加えることができる。たとえば、非反応性シリコーンオイル、（Ｄ）成分とは異なる構造を有する反応性シリコーンオイル、アルコキシシラン化合物、シランカップリング剤等の密着付与剤、老化防止剤、防錆剤、着色剤、界面活性剤、レオロジー調整剤、紫外線吸収剤、赤外線吸収剤、蛍光剤、研磨剤、香料、充填剤等の成分を選択することができる。
【００２８】
本発明のコーティング剤組成物は、各種金属、ガラス、セラミックス、樹脂等の基材に対して適用することができるが、金属鋼板や塗装が施された金属鋼板、あるいはガラス面への適用が好適であり、特に自動車の外装に用いられている塗装鋼板（本発明中では自動車外装鋼板ともいう）への利用が好適である。
【００２９】
本発明のコーティング剤組成物の適用手段としては特段限定するものではなく、当該組成物を含浸させた繊維を用いた手塗り、刷毛塗り、自動機を用いた機械塗布等、適宜任意の適用手段を用いることができる。本発明において特に好ましくは、以下方法での適用である。すなわち本発明のコーティング剤組成物を、乾燥したスポンジやウェス等の繊維に適量含浸させ、これを手で基材表面に薄く塗り広げ、自然乾燥または乾燥機等を用いた強制乾燥により揮発成分を揮散させる、という方法である。この際、組成物中に含まれる反応成分である（Ａ）、（Ｄ）成分は、触媒（Ｂ）の作用により加水分解反応が進行し、揮発成分の揮散と同時、もしくは揮散に追従して基材上で架橋し、硬化塗膜を形成することとなる。ここで本発明のコーティング剤組成物によるコーティング層は、薄膜となることが好適であり、概ね０．０１〜１００μｍ、好ましくは０．１〜５０μｍの範囲の膜厚とすることが好ましい。コーティング層が当該範囲にあることで、良好な撥水性、滑水性、塗工時の作業性と、耐久性、美観を両立することができる。
【００３０】
本発明のコーティング剤組成物による優れた特性を有した塗膜形成の機構は以下のようなものであると考えられる。すなわち前記（Ａ）成分が基材上で縮合反応によって架橋することにより撥水、滑水性を発揮する強固な塗膜を形成する。さらに前記（Ｄ）成分も相互に縮合反応を行うことにより架橋構造を形成するのであるが、ここで前記（Ａ）成分の架橋塗膜中にもアルコキシシリル基が残存しており、これが前記（Ｄ）成分とも架橋を行うことにより塗膜は緻密で滑らかなものとなり、乾拭きのしやすさ等の作業性向上に繋がるものになると考えられる。
【００３１】
以下、実施例により本発明の効果を詳説するが、これら実施例は本発明の態様の限定を意図するものでは無い。
【実施例】
【００３２】
本発明の被膜形成組成物の特性は、以下方法による実施例、比較例にて評価検討を行った。また本発明の実施例、比較例にて評価したコーティング剤組成物に含まれる構成成分は、表１，２に示す材料を用い、それぞれの組成は、同表中に記載の質量比で調製を行った。
【００３３】
[施工性評価方法]
表中に示した各組成物約２ｍｌをティッシュペーパーに染み込ませ、黒色塗装板（材質：ＳＰＣＣ−ＳＤ、規格：ＪＩＳ−Ｇ−３１４１、寸法：０．８ｍｍ×７０ｍｍ×１５０ｍｍ、化成電着後片面にアミノアルキド黒色塗装をしたもの、アサヒビーテクノ社製品）に手で薄く塗布し、２５℃の室内で１０分間静置した後、余剰分を乾いたマイクロファイバー布で拭き取りを行った。この際、拭き取りが軽くムラ無く行えるものを○、わずかにムラが発生したり、拭き取りの抵抗が重く拭き取りが困難であるものを△、ムラの発生が顕著であったり、全く拭き取れないものを×として表中に記した。
【００３４】
[撥水性・滑水性評価方法]
前記施工性評価を行ったものと同じ方法で組成物が塗布された試験片を作成し、これをさらに２５℃室内で２週間静置して養生し、各組成物がコーティングされた試験片を得た。この試験片に精製水を１滴（約０．００５ｍｌ）滴下して、水の接触角を接触角計（ＤＭ−５００、協和界面科学社製品）を用いて測定し、撥水性の評価を行った。撥水性として望ましい接触角は、概ね１００°以上の値である。また同じ試験片に精製水を１滴（約０．０５ｍｌ）滴下したものを水平な状態から徐々に傾斜をつけて行き、水滴が流れ始めた角度を水滑落角として滑水性（水滑落性）の評価を行った。滑水性として望ましい水滑落角は、概ね３０°以下の値である。
【００３５】
［貯蔵安定性評価方法］
表１中に示した実施例２，５の組成物について、組成物を１００ｍｌガラス瓶に５０ｇ入れ密封し、４０℃に設定した恒温乾燥炉で１ヶ月貯蔵したのち、前記方法による施工性、水接触角及び水滑落角の測定を行い、貯蔵安定性の特性を評価した。
【００３６】
[耐摩耗性評価方法]
表１中に示した実施例５の組成物について、前記撥水性・滑水性評価を行ったものと同じ方法で試験片を作成した。当該試験片の組成物が塗布された面に対し、簡易摩擦試験機（井本製作所製品）を用いて３０回／分の速度、１００ｍｍの移動距離、荷重３００ｇにて摩擦物を設置し、２００回ストロークさせることにより摩耗を行い、摩耗後の表面の水接触角と水滑落角を前記と同じ方法で測定した。ここで当該試験に用いた摩擦物は、幅が４０ｍｍの乾燥した清浄な布帛（セルロース／木綿複合繊維からなる吸水布、スリーボンド社製品「スリーボンド６６４４Ｅ」）に蒸留水を充分に含ませたものを直径２０ｍｍのステンレスの円柱に巻き付けたものとし、摺動する方向と直交する方向に円柱の軸が向くよう設置して、当該摩擦物を摺動した。
【００３７】
［（Ｄ）成分の調製］
本発明の実施例に用いた（Ｄ）成分は、以下の手順で合成した。
合成例１（Ｄ−１）
粘度２５℃における粘度が１，０００ｍＰａ・ｓで、分子鎖の両末端にそれぞれシラノール基を１つずつ含有するジメチルシリコーンオイル（Ｓ−１）１００ｇをフラスコに仕込み、メチルトリメトキシシラン４ｇを加えて５分間攪拌した後、触媒としてジヘキシルアミン０．０４４ｇと、２−エチルヘキサン酸０．０４４ｇを加え、６０℃で２時間攪拌し反応させた。シラノール基の存在が無くなったことをＦＴ−ＩＲ測定により確認し、両末端にジメトキシシリル基を持った粘度１，０８０ｍＰａ・ｓのジメチルポリシロキサン（Ｄ−１）を得た。
【００３８】
合成例２（Ｄ−２）
粘度２５℃における粘度が５，１００ｍＰａ・ｓで、分子鎖の両末端にそれぞれシラノール基を１つずつ含有するジメチルシリコーンオイル（Ｓ−２）１００ｇをフラスコに仕込み、メチルトリメトキシシラン４ｇを加えて５分間攪拌した後、触媒としてジヘキシルアミン０．０４ｇと、２−エチルヘキサン酸０．０４ｇを加え、６０℃で２時間攪拌し反応させた。シラノール基の存在が無くなったことをＦＴ−ＩＲ測定により確認し、両末端にジメトキシシリル基を持った粘度６，２００ｍＰａ・ｓのジメチルポリシロキサン（Ｄ−２）を得た。
【００３９】
合成例３（Ｄ−３）
粘度２５℃における粘度が２１，３００ｍＰａ・ｓで、分子鎖の両末端にそれぞれシラノール基を１つずつ含有するジメチルシリコーンオイル１００ｇをフラスコに仕込み、メチルトリメトキシシラン４ｇを加えて５分間攪拌した後、触媒としてジヘキシルアミン０．０４ｇと、２−エチルヘキサン酸０．０４ｇを加え、６０℃で２時間攪拌し反応させた。シラノール基の存在が無くなったことをＦＴ−ＩＲ測定により確認し、両末端にジメトキシシリル基をもった粘度２６，３００ｍＰａ・ｓのジメチルポリシロキサン（Ｄ−３）を得た。
【００４０】
本発明の実施例、比較例に用いたコーティング剤組成物は、常温下で（Ｃ）成分を攪拌し、ここに（Ａ）成分と（Ｄ）成分またはその比較成分（Ｄ’）を順次投入し、ここに（Ｂ）成分を投入して約１０分間攪拌を続けることにより調製した。
【００４１】
下記表の実施例、比較例で調製した各組成物に含まれる原料は以下の通り。
（Ａ）加水分解性シリコーンレジン
・ＫＳ−８９Ｓ：前記（式１）において、Ｒ１、Ｒ２がいずれもメチル基で、２〜４分子の部分加水分解縮合物であって、２５℃での粘度が粘度５ｍＰａ・ｓである化合物、信越化学工業社製品
・ＫＲ−５００：前記（式１）において、Ｒ１、Ｒ２がいずれもメチル基で、６〜１０分子の部分加水分解縮合物であって、２５℃での粘度が粘度２５ｍＰａ・ｓである化合物、信越化学工業社製品
・Ｘ−４０−９２２５：前記（式１）において、Ｒ１、Ｒ２がいずれもメチル基で、１０〜２０分子の部分加水分解縮合物であって、２５℃での粘度が粘度８０ｍＰａ・ｓである化合物、信越化学工業社製品
（Ｂ）硬化触媒
Ｄ２５：有機チタン系触媒、信越化学工業社製品
ＤＸ９７４０：有機アルミニウム系触媒、信越化学工業社製品
（Ｃ）有機溶媒
エクソールＤ３０：脱芳香族化ナフテン系炭化水素混合溶媒、初留点１４５℃、東燃ゼネラル石油社製品
ｎ−ブチルアルコール：試薬
（Ｄ）分子鎖の両末端にそれぞれアルコキシシリル基を１つ以上有するジメチルポリシロキサン、及びその比較成分
・Ｄ−１：前記合成例１にて合成した化合物、前記（式２）においてＲ３〜Ｒ７がいずれもメチル基、ａ＝ｂ＝２，ｍ＝３００〜４００であるもの
・Ｄ−２：前記合成例２にて合成した化合物、前記（式２）においてＲ３〜Ｒ７がいずれもメチル基、ａ＝ｂ＝２，ｍ＝６４０〜７４０であるもの
・Ｄ−３：前記合成例３にて合成した化合物、前記（式２）においてＲ３〜Ｒ７がいずれもメチル基、ａ＝ｂ＝２，ｍ＝１０００〜１２００であるもの
・Ｓ−１：前記（式２）においてＲ３、Ｒ７がいずれも水素原子、Ｒ４、Ｒ５、Ｒ６、Ｒ８がいずれもメチル基、ａ＝ｂ＝１，ｍ＝３００〜４００で、２５℃における粘度が１，０００ｍＰａ・ｓである化合物
・Ｓ−２：前記（式２）においてＲ３、Ｒ７がいずれも水素原子、Ｒ４、Ｒ５、Ｒ６、Ｒ８がいずれもメチル基、ａ＝ｂ＝１，ｍ＝６４０〜７４０で、２５℃における粘度が５，１００ｍＰａ・ｓである化合物
・ＫＦ９７０１：前記（式２）においてＲ３、Ｒ７がいずれも水素原子、Ｒ４、Ｒ５、Ｒ６、Ｒ８がいずれもメチル基、ａ＝ｂ＝１，ｍ＝約４０で、２５℃における粘度が約４０ｍＰａ・ｓである化合物（信越化学工業社製品）
・ＫＦ６００３：一般式  ＨＯ（ＣＨ２）２Ｏ（ＣＨ２）３−（Ｓｉ（ＣＨ３）２Ｏ）ｎ−（ＣＨ２）３Ｏ（ＣＨ２）２ＯＨで示され、上記式中のｎ＝約７０〜７５で、２５℃における粘度が約１００ｍＰａ・ｓである化合物（信越化学工業社製品）
・Ｘ−２２−１７０ＤＸ：一般式  ＨＯ（ＣＨ２）２Ｏ（ＣＨ２）３−（Ｓｉ（ＣＨ３）２Ｏ）ｎ−Ｓｉ（ＣＨ３）３で示され、上記式中のｎ＝約７５〜８５、２５℃における動粘度が７５ｍｍ２／ｓである化合物（信越化学工業社製品）
・Ｘ−２４−９０１１：片末端トリメトキシ変性のポリジメチルシロキサン、２５℃における動粘度が２０ｍｍ２／ｓである化合物（信越化学工業社製品）
・Ｓ−３：前記（式２）においてＲ３、Ｒ７がいずれもメチル基、Ｒ５、Ｒ６がいずれもメチル基、ａ＝ｂ＝３，ｍ＝２〜５で、２５℃における粘度が１０ｍＰａ・ｓである化合物
・ＫＢＭ７１０３：トリフルオロプロピルトリメトキシシラン（信越化学工業社製品）
・ＫＢＭ３１０３：ｎ−デシルトリメトキシシラン（信越化学工業社製品）
・ＫＢＭ１３：メチルトリメトキシシラン（信越化学工業社製品）
【００４２】
【表１】
0006528930.tif 000002
【００４３】
【表２】
0006528930.tif 000003
【００４４】
表1の結果からは、（Ａ）〜（Ｄ）の各構成を所定の組成比で含む本発明の組成物は、いずれも施工性が良好であり、撥水性と滑水性も共に所定の特性を満たすものであることが確認できた。（Ｄ）成分を所定の組成量範囲で変化させた実施例１〜４はいずれも各特性は良好なものであった。
【００４５】
一方で表２の結果からは、（Ｄ）成分を含まない比較例１は施工性が悪く、撥水性、滑水性共に不十分であることが確認できた。また（Ｄ）成分として所定の化学構造を満たさないものを用いた組成物のうち、低分子のシラン化合物で代替した比較例２，３では、いずれも施工性、撥水性、滑水性が不十分なものであった。（Ｄ）成分として分子鎖の片末端、または両末端がカルビノールであるポリジメチルシロキサンで代替した比較例４、５も比較例２，３と同様に、いずれの特性も不十分なものであり、末端がアルコキシシリルであるが片末端のみのものである比較例６は、滑水性こそ良好であったが、その他の特性が不十分なものであった。（Ｄ）成分として両末端がアルコキシシリルであってもその粘度が所定の値に満たないもので代替した比較例７〜９は、施工性、滑水性は良好であるものの、撥水性が不十分なものであった。（Ｄ）成分として、分子鎖の両末端がシラノールであるもので代替した比較例１０〜１５は、その粘度が所定の範囲にあるもの（比較例１１〜１５）、所定の範囲にないもの(比較例１０）、いずれも撥水性は所定の性能を満たすものであったが、施工性は不十分であり、滑水性に関しても実施例１５を除いては所定の特性を満たしていなかった。（Ｄ）成分の組成量が所定の範囲未満である比較例１６は施工性、撥水性は所定の性能を満たすものであったが、滑水性が不十分なものであることが確認できた。
【００４６】
耐摩耗試験を行った実施例５の組成物では、水接触角は１０５°、水滑落角は２６°となっており（表中に記載せず）、試験前と同様の高い撥水性・滑水性を示した。これより、本発明の組成物は耐摩耗性に優れた薄膜コーティング層を形成しうることが確認できた。また貯蔵安定性の評価を行った実施例２，５の組成物では（表中に記載せず）、いずれも貯蔵前の状態と同等の結果が得られた。このことから、本発明の組成物は長期貯蔵が可能となる、良好な貯蔵安定性を有することが確認できた。
【産業上の利用可能性】
【００４７】
本発明のコーティング剤組成物は、優れた撥水性や滑水性、また良好な塗布作業性、耐摩耗性、貯蔵安定性を備えたものであり、特に自動車の車体や電車車両の金属面、塗装面または樹脂面などに撥水性、滑水性、光沢、耐久性、防汚性を与えるための薄膜コーティング層を形成する上で好適に用いることのできる、有用なものである。